МАТЕРИАЛ ПРОКЛАДОЧНЫЙ С ТОЧЕЧНЫМ КЛЕЕВЫМ ПОКРЫТИЕМ

Техническое решение относится к области легкой промышленности, а именно, к области изготовления тканей, и может быть использовано при производстве тканых, трикотажных и нетканых материалов, применяемых в различных областях промышленности.
Известен (RU, патент 2037585) нетканый материал, содержащий волокнистую основу, на которую нанесен дисперсный термопластичный порошок, причем объем порошка составляет примерно 20% от объема волокнистого материала, что обеспечивает удовлетворительное скрепление основы.
Недостатком известного материала следует признать значительный расход дорогостоящего дисперсного термопластичного порошка.
Известен также (WO 90/14457) нетканый материал, волокнистая основа которого выполнена из стекловолокна, смешанного с порошковым термопластом (порошковый полипропилен, порошковый сложный полиэфир или порошковый полиамид). Полученную заготовку подвергали термообработке при повышенных значениях давления и температуры.
Недостатком известного материала следует признать ограниченную область применения, а также для него характерна низкая прочность при контакте с водой или органическими полярными растворителями.
Известен также (AT, акцептованная заявка 36659/89) нетканый материал, в котором стекловолокна упрочнены с использованием порошковых сложных полиэфиров или полистирола. Полученную заготовку подвергали термообработке при повышенных значениях давления и температуры.
Недостатком известного материала следует признать ограниченную область применения, а также для него характерна низкая прочность при контакте с водой или органическими полярными растворителями.
Известен также (US, патент 4612224) нетканый материал, представляющий собой волокнистую основу, скрепленную фенолформальдегидными смолами, причем полученную заготовку подвергали термообработке при повышенных значениях давления и температуры.
Недостатком известного материала следует признать использование фенолформальдегидных смол.
Известен также (ЕР, патент 0080144) представляющий собой волокнистую основу, на которую нанесен растворенный способный к сшивке сополимер (предпочтительно, сополимер на основе сложных эфиров акриловой кислоты или сложных виниловых эфиров), причем после нанесения раствора основу подвергли сушке при температуре примерно 80°С в течение не свыше 5 минут.
Недостатком известного материала следует признать обусловленные использованием растворенного сополимера, что приводит к относительному увеличению расходов на сушку и очистку сточных вод, а также возможность загрязнения узлов нанесения растворенного сополимера. Кроме того, нельзя регулировать эксплуатационные характеристики полученного материала, т.к. затруднено добавление к раствору сополимера любых нерастворимых веществ, определяющих эксплуатационные характеристики конечного продукта.
Наиболее близким аналогом разработанного изделия можно признать (RU, патент 2069059) материал прокладочный с клеевой составляющей, содержащий волокнистую основу, в которую введена изменяющая свои физико-химические характеристики при нагревании и давлении клеевая нить.
Недостатком известного материала следует признать использование в качестве клеевой составляющей клеевой нити, вводимой на стадии изготовления волокнистой основы. Это усложняет технологию изготовления волокнистой основы и, соответственно, увеличивает процент брака, а также себестоимость волокнистой основы.
Техническая задача, решаемая посредством разработанного изделия, состоит в разработке конструкции нового вида прокладочного материала.
Технический результат, получаемый при реализации разработанной конструкции прокладочного материала, состоит в упрощении конструкции при одновременной уменьшении себестоимости изделия за счет уменьшения процента брака, а также упрощения технологии изготовления и производства конечного продукта.
2
2
2
2
Для достижения указанного технического результата предложено использовать материал прокладочный с клеевой составляющей разработанной конструкции. Материал прокладочный с клеевой составляющей содержит волокнистую основу, причем в качестве клеевой составляющей использован порошкообразный клей сэвилен, обработанный либо нагреванием, либо нагреванием и давлением и нанесенный в количестве не свыше 120 г/м. В наиболее предпочтительном варианте порошкообразный клей сэвилен нанесен в количестве от 5 до 100 г/м. Это позволяет наиболее оптимально получить указанный технический результат - уменьшение себестоимости изделия за счет использования отличительного признака (использование порошкообразного клея сэвилен, обработанного нагреванием и давлением или только нагреванием и нанесенного в количестве не свыше 120 г/м), поскольку указанный диапазон уменьшает расход клея при сохранении эксплуатационных характеристик получаемого изделия. Преимущественно использованы частицы клея сэвилен размером не свыше 700 мкм. С учетом условия «в количестве не свыше 120 г/м» указанный размер частиц клея обеспечивает получение наиболее оптимальных эксплуатационных характеристик полученного изделия. Материал может содержать как тканую, так трикотажную и нетканую волокнистую основу.
При изготовлении разработанного изделия может быть использован измельченный клей сэвилен по ТУ 6-05-1636-97. Предпочтительно использовать марки клея сэвилен 11507-070, 11708-210, 11808-340 или 12508-150. выбор конкретной марки используемого клея сэвилен, а также степень его дисперсности и количества зависит от области применения разработанного изделия - материала прокладочного.
При изготовлении разработанного изделия на волокнистую основу любым известным способом наносят диспергированный клей сэвилен в указанных количествах и пропускают заготовку либо через печь при температуре 100-180°С на поверхности основы либо через печь и охлаждаемые валки
Разработанная конструкция прокладочного материала в дальнейшем иллюстрирована следующими примерами.
2
2
1. На ткань, содержащую 67% полиэфирных волокон и 33% вискозных волокон с поверхностной плотностью 86 г./м нанесли клей сэвилен марки 11507-070 в количестве 28 г./м. Полученный продукт предназначен для верхней мужской и женской одежды - полочка, борт, воротник.
2
2
2. На трикотажное полотно, содержащее 100% полиэфирных волокон с поверхностной плотностью - 50 г./м нанесли клей сэвилен марки 11507-070 в количестве 25 г./м. Полученный продукт предназначен для верхней женской одежды - полочка, борт, воротник.
2
2
3. На нетканое полотно (флизилин), содержащее 100% полиэфирных волокон с поверхностно плотностью 50 г./м нанесли клей сэвилен марки 11507-070 в количестве 18 г./м. Полученный продукт предназначен для верхней мужской и женской одежды - полочка, борт.
2
2
4. На хлопчатобумажную ткань с поверхностной плотностью 115 г./м нанесли клей сэвилен марки 11708-210 в количестве 40 г./м. Полученный продукт предназначен для обувной промышленности - стелька.
Разработанная конструкция материала позволяет уменьшить процент брака за счет упрощения технологии изготовления, как самого материала, так и при использовании готового материала при изготовлении конечного изделия.
Использование разработанного продукта в любом варианте реализации обеспечивает упрощение его конструкции при одновременном уменьшении себестоимости конечного изделия за счет уменьшения процента брака, а также упрощения технологии производства конечного изделия.